(57)【要約】  我々は、相互作用して、使い捨て物品製造で使用することができる低臭気で淡い色の非粘着性ホットメルト接着剤材料を生じうる組成物をもたらす高メルトインデックスポリマーおよび高溶融粘着付与剤を含む成分から製造された新規の吹き付け接着剤組成物を発見した。この接着剤は、ホットメルト施与条件下に熱安定であり、コストが低く、容易に使用可能であり、高品質の使い捨て物品をもたらす。【特許請求の範囲】
【請求項１】
ホットメルト接着剤組成物であって、
（ａ）  約４０重量％を上回るエチレンコモノマーコポリマー組成物と、
（ｂ）  有効量の、１２０℃を上回る軟化点を有する水素化炭化水素粘着性樹脂と、から成り、
前記コモノマーはα−オレフィンまたはその混合物を含有し、前記コポリマー組成物は８００ｇｍ−１０分−１を上回るメルトインデックスを有し、前記ポリマー組成物と前記樹脂との重量比は、約１：１を上回ることを特徴とする組成物。
【請求項２】
前記粘着性樹脂は、約１２５℃未満の軟化点を有する、請求項１に記載の組成物。
【請求項３】
前記エチレンαオレフィンコポリマーは、エチレン／オクテンコポリマーを含む、請求項１に記載の組成物。
【請求項４】
前記コポリマーと前記樹脂との重量比は、１．８：１を上回る、請求項１に記載の組成物。
【請求項５】
前記エチレン／α−オレフィンコポリマーは、第２のポリマーとは異なるメルトインデックスを有する第１のポリマーのブレンドを含む、請求項１に記載の接着剤。
【請求項６】
前記エチレン／α−オレフィンコポリマーは、ポリマーと樹脂との重量比少なくとも２：１で前記接着剤中に存在する、請求項１に記載の接着剤。
【請求項７】
前記エチレン／α−オレフィンコポリマーは、約６０から８５重量％の量で存在する、請求項１に記載の接着剤。
【請求項８】
前記エチレン／α−オレフィンコポリマーは、９５０ｇｍ−１０分−１を上回るメルトインデックスを有する、請求項７に記載の接着剤。
【請求項９】
前記樹脂は、２０から４０重量％の量で前記接着剤中に存在する、請求項７に記載の接着剤。
【請求項１０】
前記コポリマーは、エチレン酢酸ビニルポリマーを含み、前記接着剤は、第１の粘着付与剤および第２の粘着付与剤を含み、ここで、前記第１の粘着付与剤は、第２の粘着付与剤とは５℃異なる融点を有する、請求項１に記載の接着剤。
【請求項１１】
前記接着剤は、約８５０から１２５０ｇｍ−１０分−１のメルトインデックスを有するエチレン／オクテンコポリマー６２から７５重量％および約１２５℃を上回る軟化点を有する水素化炭化水素粘着性樹脂２５から５０重量％を主に含有し；ここで、前記コポリマーと前記樹脂との重量比は、約１：１を上回り、前記接着剤は、約９５℃未満の軟化点を有する、請求項１に記載の接着剤。
【請求項１２】
使い捨て物品を組み付ける方法であって、
（ａ）  フィルムと不織シートとを組み付けるステップと、
（ｂ）  有効量のホットメルト構成接着剤を、前記不織シートに施与して、前記シートと前記フィルムとを結合させるステップと、から成り、
前記構成接着剤は、
（ｉ）  約４０重量％を上回る、９００を上回るメルトインデックスを有するエチレン／α−オレフィンコポリマーと、
（ｉｉ）  有効量の、１２０℃を上回る軟化点を有する水素化炭化水素粘着性樹脂と、
を含有し、前記ポリマーと前記樹脂との重量比は、１：１を上回り、前記接着剤は、約９５℃未満の軟化点を有することを特徴とする組み付け方法。
【請求項１３】
ホットメルト接着剤組成物であって、
（ａ）  約４０重量％を上回る、１０００ｇｍ−１０分−１を上回るメルトインデックスを有するエチレン酢酸ビニルコポリマー組成物と、
（ｂ）  有効量の、１２５℃を上回る軟化点を有する水素化炭化水素粘着性樹脂と、
を含有し、前記ＥＶＡポリマーと前記樹脂との重量比は、約１：１を上回ることを特徴とするホットメルト接着剤組成物。
【請求項１４】
前記エチレン酢酸ビニルコポリマーは、酢酸ビニル約２５から３５重量％の酢酸ビニル含分を有し、前記エチレン酢酸ビニルコポリマーは、少なくとも２：１のポリマーと樹脂との重量比で前記接着剤中に存在する、請求項１３に記載の接着剤。
【請求項１５】
前記エチレン酢酸ビニルコポリマーは、２７００ｇｍ−１０分−１を上回るメルトインデックスを有する、請求項１３に記載の接着剤。
【請求項１６】
前記接着剤は、約２６５０から３０００ｇｍ−１０分−１のメルトインデックスを有するエチレン酢酸ビニルコポリマー４２から８５重量％および約１２５℃を上回る軟化点を有する水素化炭化水素粘着性樹脂約３０から５０重量％を主に含有し；ここで、前記ＥＶＡコポリマーと前記樹脂との重量比は、約１：１を上回り、前記接着剤は、約９５℃未満の軟化点を有する、請求項１３に記載の接着剤。
【発明の詳細な説明】
【技術分野】
【０００１】
本発明は、接着剤および前記接着剤を用いて構成部品を結合させることにより製造される複合物品に関する。１実施形態では、様々に塗布するか、噴霧することができる新規のホットメルト接着剤を使用して、フィルム、織布または不織布、ティッシュまたはシートを含む層とシート様材料とを接着剤により結合させることにより、使い捨て物品を製造することができる。
【０００２】
さらに、本発明は、被覆材および前記の被覆材内に保持されている吸収層を有する使い捨て複合物品を製造することに関する。被覆材は、流体不浸透性裏当て層に付着している多孔性シートから形成されていてよく、さらに、付加されている布、シートまたはフィルムを有してもよい。吸収層は、ティッシュ、吸収材または吸収材と外側被覆層との組み合わせからなってよい。本発明の接着剤を使用して、これらの構成部品を結合させて機械的に安定な物品にするか、外側被覆材と吸収材とを結合させることができる。噴霧可能なホットメルト接着剤組成物は通常、熱可塑性コポリマーと相容性粘着性樹脂との新規のブレンドを含有する。この接着剤材料を使用して、乳児または成人用おむつおよび女性用パッドなどの使い捨て物品を製造することができる。
【背景技術】
【０００３】
布、フィルムおよび接着剤を含む使い捨て物品およびその構成材料は、様々な米国特許に記載されている。当初の研究では、Ｋｏｒｐｍａｎ（米国特許第４０２８２９２号明細書）が、反応性フェノールホルムアルデヒド樹脂およびジチオカルバミン酸金属塩の適切な抗酸化剤を含有する耐熱性接着材料を教示している。Ｃｏｌｌｉｎｓ  ｅｔ  ａｌ．（米国特許第４１３６６９９号明細書は、ホットメルトＡＢＡブロックポリマー含有感圧接着剤をポジショニングおよび構成材料として使用する使い捨て物品を教示している。同様に、Ｃｈｅｎ  ｅｔ  ａｌ．（米国特許第４４６０３６４号明細書）は、使い捨て物品で使用されるホットメルトＰＳＡを教示している。Ｓｃｈｍｉｄｔ，Ｊｒ．ｅｔ  ａｌ．（米国特許第４５２６５７７号明細書）は、多系塗布技術を使用する使い捨て物品でのＳＢＳブロックコポリマー系を教示している。Ｐｕｌｅｔｔｉ  ｅｔ  ａｌ．（米国特許第４６２７８４７号明細書）も、使い捨て物品でのホットメルトの使用を教示している。ツカハラ（米国特許第４７４５０２６号明細書は、例えばポリマー、固体可塑剤および好ましくは粘着付与剤からなる水性分散液を使用する遅延タックシートを教示している。Ｑｕｉｎｎ  ｅｔ  ａｌ．（米国特許出願公開第２００３／０１３９５１６Ａ１号明細書は、非常に幅広い原料を使用する一定のホットメルト接着剤を教示している。Ｑｕｉｎｎ  ｅｔ  ａｌ．（米国特許第６５８２８２９号明細書は、エチレンα−オレフィン（ＥＡＯ）ポリマーを使用する一定のホットメルト接着剤を教示している。この出願は、非常に幅広い原料を開示している。Ｄｕｂｏｉｓ  ｅｔ  ａｌ．（米国特許第６１０７４３０号明細書）は、幅広い提示処方物を教示しており、粘着性樹脂、ワックスおよび抗酸化材料と組み合わされた１０００メルトインデックスのエチレンオクテンポリマー（ＥＡＯの１タイプ）を教示している。Ｗｅｒｅｎｉｃｚ  ｅｔ  ａｌ．（米国特許第６１２０８８７号明細書）は、低ＭＩ（高分子量）ポリマー材料４０％未満を通常は含有する原料例を概して使用するホットメルト接着剤組成物を教示している。Ｊｉａｌａｎｅｌｌａ  ｅｔ  ａｌ．（米国特許第６３００３９８号明細書）は、ポリマー材料の破断点伸びを改善するためのワックスおよび核剤を伴うエチレンα−オレフィンポリマー混合物に関する。この開示は、接着剤中でのこれらの材料の使用を述べているが、該参考文献中には、具体的な処方ストラテジーが示されていない。材料の混合物の形態であるポリマー組成物が、この特許中の２０欄５０行から２４欄２７行までに示されている。Ｄｕｂｏｉｓ  ｅｔ  ａｌ．（米国特許第６３１９９７９号明細書）は、エチレンα−オレフィンポリマー材料を含む低塗布温度のホットメルト接着剤を教示している。この特許は、非常に広い開示を有し、２５欄６２行から３０欄３６行まで材料例を開示している。全体としては、この材料は、３３％未満のエチレンオクテンポリマー（１０００ｇｍ−１０分−１メルトインデックスを有する）を有する。欄２８の表ＩＩＩはさらに、メルトインデックス（ＭＩ）５００または１０００ｇｒ−１０分−１を有し、３３重量％未満の量である一定のポリマー材料を使用する付加的な例を示している���Ａｈｍｅｄ  ｅｔ  ａｌ．（米国特許第６５３４５７２号明細書）は、熱可塑性成分および高吸収性ポリマー材料を含む組成物を示している。Ｋｒｏｌｌ  ｅｔ  ａｌ．（米国特許第６５７９９１５号明細書）は、低い塗布温度を使用する一定の放射線架橋または硬化性ホットメルト接着剤を教示している。この出願は、非常に幅広い材料を開示しているが、ビニル改質ブロックポリマーＫＸ−２２２ＣＳを使用している。ブロックポリマー上のビニル置換基は、放射線架橋のために使用される。
【０００４】
本発明の接着剤組成物は、様々な使い捨て物品を構成する用途で使用することができる。この接着剤は、低臭気である。低臭気組成物は、加工品に接着剤を噴霧する際に使用される装置を保持している作業者の作業環境を改善する。さらに、使い捨て物品は、そのパッケージングから取り出された時に、多くの最終使用者に許容され得ないこともある検出可能な臭気をほとんど有さないか、全く有さない。本発明の接着剤はさらに、色が薄く、使い捨て物品に澄明で、実質的に透明な接着線をもたらす。通常の使い捨て物品は、白色または透明な織布または不織布、ポリエチレンまたはポリエステルフィルムから製造されており、着色されているか、炭色（charred）の接着剤は、このような構成用途では許容され得ない。本発明の接着剤は好ましくは、粘着性でなく、好ましくはペレット化することができる。ペレット化可能な接着剤は、パッケージングおよび使い捨て組み立て位置での使用が比較的容易である。施与装置に入れて、施与前にホットメルト温度でかなりの時間維持することができるように、接着剤は熱安定性である。
【発明の開示】
【発明が解決しようとする課題】
【０００５】
本技術分野では、このような低臭気で淡色で、非粘着性、非感圧性（ペレット化可能）の熱安定なホットメルト接着剤を得ることが、大いに必要とされている。最終的に、コストを最小化し、生じる使い捨て物品の品質を低下させることなく接着剤性能を最大化するように、本発明の接着剤材料を処方する。
【課題を解決するための手段】
【０００６】
我々は、改善されたホットメルト非感圧性接着剤を発見した。この材料を、新規の吹きつけ接着剤組成物として使用することができるが、これは、高ＭＩポリマーおよび高融点粘着付与剤成分から製造され、これらの成分は相互作用して、使い捨て物品を製造する際に使用することができる低臭気、淡色の非粘着性ホットメルト接着剤材料を形成しうる組成物をもたらす。この接着剤は、ホットメルト施与条件で熱安定であり、コストが低く、施与が容易であり、高品質の使い捨て物品をもたらす。
【０００７】
本発明の第１の実施形態は、ホットメルトの、好ましくは非感圧性の接着剤組成物である。本発明の第２の実施形態は、構成用途でホットメルト接着剤を使用する使い捨て物品である。本発明の第３の実施形態は、使い捨て物品を組み立てるために本発明のホットメルトを使用する方法である。
【０００８】
接着剤は全体として、数多くの使用可能なポリマーのうちの１種、ポリマーのブレンドを含んでよいか、もしくは接着剤は、粘着性樹脂などの他の熱可塑性希釈剤と混合されている少なくとも１種のポリマーを含有するホットメルト接着剤を含んでよい。ポリマーは、粘着性および強度などの特性をもたらす。ポリマーは通常、所定の用途で使用するために接着剤特性を改質するための粘着付与剤または他の材料と組み合わされる。材料のブレンドを、所望の同じ特性を示すように処方する。この材料では、比較的高い融点または高い粘度の粘着付与剤を、比較的低い分子量（高いＭＩ）の熱可塑性成分と組み合わせて、良好な加工性を維持しつつ、混合物の粘着強度を増強する。
【０００９】
使い捨て物品を製造する際、ホットメルト接着剤（ＨＭＡ）を通常は、高温で使い捨て物品の上に押し出す。布またはフィルムからなる層を加えたり、ブレンドすることもできる。布またはティッシュからなる層をＨＭＡに捕捉（trap）する確実な結合を伴う使い捨て物品を製造することができる。それというのも、接着剤を、加工品に直接押し出すことができるためである。近年では、噴霧可能なホットメルト接着剤の開発に、高い注意が向けられている。加工物または支持体製造レジームは、生産性を高めるために吹き付け接着剤を使用する。このような吹きつけ接着剤は、複数の狭いオリフィスに由来し、直径０．０５インチ未満、通常は約０．０１から０．００１インチを有するほぼ円形断面を有する線維、スレッドまたはフィラメントの形態である。細線またはらせん噴霧パターンを使用する。吹きつけ接着剤は、線維の質量にほぼ匹敵する表面積を有する線維の形態を取る。通常、噴霧した後、加工品と接触すると直ちに、接着剤は周囲温度に達する。押し出されたホットメルト接着剤は、塗布の後にかなりの量の熱を維持する。周囲温度は、周囲環境の温度および使い捨て物品の温度である。これらの構成用途では、使い捨て物品と環境の温度は通常、それほど変わらない。噴霧された接着剤は、固体マトリックスの形態を取るが、これは、使い捨て物品の上にスレッドまたは線維の重複分布をもたらす複合施与された接着剤線維の結果として生じる。噴霧接着剤技術を使用して、例えば、接着剤を用いてフィルムと織布または不織布とを組み合わせ、圧力により支持体または層の間に結合を生じさせることにより、使い捨て物品を製造することができる。このような慣用の吹きつけ接着剤は通常、フィルムシートおよび布層との積層接着剤結合をもたらす。
【発明を実施するための最良の形態】
【００１０】
したがって、幅広い熱可塑性ポリマーが、本発明で使用するために適している。このような熱可塑性ポリマーは好ましくは、水不感受性である。「ポリマー」との用語は本発明では、コポリマー、ターポリマーまたは高次ポリマー、ビニルポリマー、エチレンベースのポリマー、ブロックポリマーまたは有用な接着剤特性をもたらしうる分子量および溶融特性を伴う他のポリマーを示すために使用されている。少なくとも１種の他のコモノマーをエチレンと重合させて、ポリマーを製造することができる。エチレンのポリマーは、飽和カルボン酸のビニルエステル（ここで、酸成分は４個までの炭素原子を有する）、３から５個の炭素原子からなる不飽和モノ−またはジカルボン酸、この不飽和酸の塩、１から８個の炭素原子を有するアルコールに由来する不飽和酸のエステル、オクテン、ヘキセンおよびこれらの混合物からなる群から選択される少なくとも１種のコモノマーを有するポリマーである。エチレン酢酸ビニル（ＥＶＡ）、エチレン−アクリル酸メチル（ＥＭＡ）およびエチレンアクリル酸ｎ−ブチル（ＥｎＢａ）；エチレン二酸化炭素およびこれらの混合物などのエチレンのポリマーを使用することができる。
【００１１】
適切なエチレン／不飽和カルボン酸、塩およびエステルポリマーには、エチレン／酢酸ビニル（ＥＶＡ）エチレン／アクリル酸（ＥＥＡ）およびそのイオノマー；エチレン／メタクリル酸およびそのイオノマー；エチレン／アクリル酸メチル（ＥＭＡ）；エチレン／アクリル酸エチル；エチレン／アクリル酸ｎ−ブチル（ＥｎＢＡ）；さらに２種またはそれ以上のコモノマーと混合されているその様々な誘導体が含まれる。
【００１２】
熱可塑性ホットメルト接着剤組成物は、少なくとも１種のコモノマーを含有する熱可塑性のエチレンベースのポリマーを含有する。例には、エチレンアクリル酸材料、エチレン酢酸ビニル（ＥＶＡ）材料などが含まれる。規定の熱態様を有する適切な高石油ベースの粘着性材料と組み合わせて、このような接着剤を調製することができる。熱可塑性で、通常は非粘着性の接着剤組成物は、熱可塑性ポリマーを含有する。このポリマーは、１０００グラムの１０分−１、往々にして２０００グラム１０分−１を上回るメルトインデックスを有する。ポリマーは好ましくは、コモノマー含分、例えば、コポリマー中酢酸ビニル１８重量％から３０重量％の酢酸ビニル含分を有する。コポリマーの残りは通常、エチレンモノマーからなる。使用可能な材料の例は通常、酢酸ビニルコポリマー約２０±５重量％を含有するエチレン酢酸ビニルポリマーまたは酢酸ビニルコモノマー約２７±５重量％を含有するエチレン酢酸ビニル材料が中心である。エチレンポリマー中の他のコモノマーは好ましくは、メタクリレート、酢酸ビニル、アクリル酸Ｎ−ブチル、他の同様の不飽和モノマーを含み、これらのモノマーの混合物を使用することもできる。本発明で使用されるポリマー材料は、単一のポリマー原料または原料物質に由来してもよいし、原料製造者から得られる２種またはそれ以上のポリマー材料または原料物質からなるブレンドであってもよい。本発明の接着剤を製造する際に使用される第２のポリマー材料と第１のポリマー材料との重量比は、第２のポリマー材料１重量部当たり第２のポリマー材料約０．０１から約１０重量部の範囲であってよい。このようなブレンドは、ＥＶＡとメタクリル酸エチレンコポリマーとのブレンドまたはメタクリル酸エチレンコポリマーとｎ−ブチルアクリル酸エチレンコポリマーとのブレンドまたはこれらのバリエーションを含んでよい。
【００１３】
本発明の接着剤組成物は、少なくとも１種の均一なエチレンα−オレフィンポリマーを含有してよく、これは、エチレンおよび少なくとも１種のＣ３〜Ｃ１６α−オレフィンを含む。このようなエチレンα−オレフィンポリマーを、均一性、密度および分子量分布（ＭＷ／Ｍｎ）をもとに選択する。使用可能なエチレンα−オレフィンポリマーは、４未満、好ましくは３未満、さらに好ましくは１から３、特に好ましくは１．２５から２．５の狭い分子量分布を有すると特徴づけられる。ポリマーは通常、均一かつランダムなコポリマーである。モノマーは、所定の分子内にランダムに分布しており、実質的に全てのポリマー分子は、同じエチレン／コモノマー含分を有する。均一なエチレン／α−オレフィンポリマーは、エチレンと、α−オレフィン、非共役ジエンおよびシクロアルケン、例えば、プロピレン、イソブチレン、１−ブテン、１−ヘキセン、４−メチル−１−ペンテン、１−ヘプテンおよび１−オクテン、シクロペンテン、シクロヘキセンおよびシクロオクテン、１，４−ヘキサジエン；１，５−ヘプタジエン；４−ビニルシクロヘキセン；１−アリル−４−イソプロピリデンシクロヘキサン；３−アリルシクロペンテン；４−アリルシクロヘキセン；および１−イソプロペニル−４−ブテニルシクロヘキセン；ジシクロペンタジエン；アルケニル、アルキリデン、シクロアルケニルおよびシクロアルキリデンノルボルネン、例えば５−メチレン−２−ノルボルネン；５−メチレン−６−メチル−２−ノルボルネン；５−メチレン−６，６−ジメチル−２−ノルボルネン；５−プロペニル−２−ノルボルネン；５−（３−シクロペンテニル）−２−ノルボルネン；５−エチリデン−２−ノルボルネン；５−シクロへキシリデン−２−ノルボルネン；ピペリレンからなる群から選択される少なくとも１種のα−オレフィンモノマーとを含有する。
【００１４】
使用可能なオレフィンポリマーの分子量は、接着剤処方物の所望の性能特性をもとに選択され、少なくとも８００グラム／モル、好ましくは少なくとも１３００グラム／モルから１０００００グラム／モル以下の数平均分子量を有してよい。超低分子量の均一なエチレンα−オレフィンポリマーは、約１１０００ｇ／モル未満の数平均分子量を有すると考えられる。接着剤を施与するために、均一なエチレン／α−オレフィンポリマーは通常、約８００グラム／１０分を上回る、さらに通常は約９００ｇ／１０分を上回る、好ましくは約９５０ｇ／１０分を上回るメルトインデックスを有する。メルトインデックスは、溶融粘度と逆比例する。エチレンα−オレフィンポリマーの密度は、接着剤処方物の所望の性能特性をもとに選択される。しかしながら通常は、均一なエチレン／αオレフィンポリマーは、少なくとも０．８５０ｇ／ｃｍ３、好ましくは少なくとも０．８６０から０．９００ｇ／ｃｍ３、さらに好ましくは約０．８６０から０．８９０ｇ／ｃｍ３の密度を有する。
【００１５】
均一なエチレンα−オレフィンポリマーは通常、約４０重量％を上回る、好ましくは約５０重量％を上回る、さらに好ましくは約６０重量％を上回る量で本発明の接着剤中に存在する。２種またはそれ以上の均一なエチレンα−オレフィンポリマーを使用する場合、第１および第２のポリマーは、モノマーの種類または分子量またはメルトインデックスまたは密度または分子量分布において相互に異なる。したがって、第１のポリマーと第２のポリマーとは、数平均分子量において少なくとも５０００、好ましくは少なくとも１００００、さらに好ましくは少なくとも２００００ほど異なる。これに加えて、もしくはこれとは別に、第１のポリマーと第２のポリマーとは、密度において少なくとも０．００５ｇ／ｃｍ３、好ましくは少なくとも０．０１ｇ／ｃｍ３ほど異なる。
【００１６】
接着剤は、接着剤の結合強度を高め、塗布した後の剥離（peel）強度を高めるためにブロックポリマー約０．１から１０重量％を使用することができる。使用可能なブロックポリマーには、ＡＢＡ構造、ＡＢ構造、（Ａ−Ｂ）ｎラジアルポリマー、さらに分枝およびグラフト材料が含まれる。Ｂブロックは通常、イソプレン、ブタジエン、水素化ブタジエン、水素化イソプレンなどである。市販の実施形態には、Ｋｒａｔｏｎ（登録商標）ブロックポリマー材料（Ｓｈｅｌｌ  Ｃｈｅｍｉｃａｌ  Ｃｏｍｐａｎｙ，Ｈｏｕｓｔｏｎ，Ｔｅｘ．）、Ｓｅｐｔｏｎ（登録商標）（ＳＥＥＰＳ）材料（株式会社クラレ）、Ｅｕｒｏｐｒｅｎｅ（登録商標）ブロックポリマー材料、Ｓｏｌ  Ｔポリマー材料（ＥｎｉＣｈｅｍ，Ｈｏｕｓｔｏｎ，Ｔｅｘ．）、Ｖｅｃｔｏｒ（登録商標）ブロックポリマー材料（Ｅｘｘｏｎ／Ｄｅｘｃｏ，Ｈｏｕｓｔｏｎ，Ｔｅｘ．）が含まれる。ポリマーのＡブロック（スチレンまたはビニル）含分は、０．１重量％から約５０重量％の範囲である。通常、芳香族Ａブロック濃度は、ポリマーに対して約５重量％から約４５重量％である。スチレン含分は、一定の処方ではブロックコポリマーの全重量に対して、スチレン約２５重量％未満、さらに好ましくは約２０重量％未満、さらに好ましくは約５重量％から約１５重量％未満であってよい。相対的に高いメルトインデックスを有するエチレン／α−オレフィンポリマーを使用する場合、好ましくは、ブロックコポリマーは、水素化ブロックコポリマーを含む。この実施形態では、ブロックコポリマーは、接着剤組成物の結合強度に著しく寄与する。ブロックコポリマーの分子量とは、（トルエン）溶剤中での所定のポリマー重量に関する２５℃でのその溶液粘度のことである。溶液粘度を決定するために使用されるブロックコポリマーの量は、分子量に左右される。比較的高い分子量のブロックコポリマーでは、溶液粘度は通常、１０重量％または１５重量％のブロックコポリマー溶液の関数として表され、他方で、より慣用的な比較的低い分子量のブロックコポリマーでは、２５重量％のブロックコポリマー溶液が使用される。１０重量％または１５重量％では、本発明で使用するためのブロックコポリマーの溶液粘度は約２５℃で、約１００ｃＰから約３・１０３ｃＰの範囲である。２５重量％ブロックコポリマー溶液では、溶液粘度は、約１０２から約１０５ｃＰ、好ましくは約１００から約８・１０４ｃＰ、さらに好ましくは約２００から約３・１０４、特に好ましくは約２００から約２・１０５ｃＰの範囲であってよい。低粘度の接着剤組成物では、使用されるブロックコポリマーの溶液粘度は、好ましくは１０・１０３ｃＰ未満、さらに好ましくは約５・１０３ｃＰ未満、いっそう好ましくは約２．５・１０３ｃＰ未満、特に好ましくは約２・１０３ｃＰ未満である。ブロックポリマーは、実質的に水素化されており、ここで、中央ブロックは通常、エチレン／ブチレン、エチレン／プロピレンまたはこれらの混合物である。好ましいブロックコポリマーは、スチレン末端ブロックおよびエチレン／ブチレンまたはエチレン／プロピレン中央ブロックを有し、約７０％未満のジ−ブロック含分、好ましくは約５０％未満およびさらに好ましくは約３０％未満のジ−ブロック含分を有する実質的に飽和している材料を含む。本発明で使用可能なブロックコポリマーは、好ましくは約２０グラム／１０分を上回る、さらに好ましくは約３０ｇ／１０分を上回る、いっそう好ましくは約５０ｇ／１０分を上回る、特に好ましくは約６０ｇ／１０分を上回るメルトインデックスを有する。スチレン含分は、好ましくはブロックコポリマーの約１０重量％から約４０重量％、さらに好ましくはブロックコポリマーの約１０重量％から約３５重量％、特に好ましくは約１０重量％から約３０重量％である。他の好ましいスチレン−エチレン／プロピレン−スチレン（後記ではＳＥＥＰＳ）ブロックコポリマーは、株式会社クラレ（東京在）から商品名Ｓｅｐｔｏｎ（登録商標）で得られ、このブロックコポリマーがジブロック要求に適う限り、使用することもできる。これらのブロックコポリマーは、接着剤に対して約５重量％から約３０重量％まで使用することができる。０％のジブロック含分、約１１３０００のＭ．ｓｕｂ．Ｎおよび約２８％のスチレン含分を有する線状スチレン−エチレン／ブチレン−スチレンブロックコポリマーであるＫｒａｔｏｎ（登録商標）Ｇ−１６５０；およびクラレ社（日本在）により供給されるジブロック含分０％、約１０８０００のＭｎおよびコポリマーに対して約３０重量％のスチレン含分を有する線状スチレン−エチレン／プロピレン−スチレンブロックコポリマーであるＳｅｐｔｏｎ（登録商標）４０３３。ミッドブロックは好ましくは、エチレン／ブチレン、エチレン／プロピレンまたはイソプレンであり、さらに好ましくは、エチレン／ブチレンまたはエチレン／プロピレンである。スチレン含分は好ましくは、ブロックコポリマーに対して約１０重量％から約４０重量％、さらに好ましくは約１０重量％から約３５重量％、いっそう好ましくは約１０重量％から約３０重量％、特に好ましくは約１０重量％から約２５重量％である。これらのブロックコポリマーのメルトインデックスは好ましくは、約５ｇ／１０分を上回る、さらに好ましくは約１０ｇ／１０分を上回る。使用可能な例には、約２９％のスチレンおよび約１０ｇ／１０分のメルトインデックスを有する１００％線状ＳＥＢＳブロックコポリマーである、Ｓｈｅｌｌ  Ｃｈｅｍｉｃａｌ  Ｃｏ．から得られるＫｒａｔｏｎ（登録商標）１６５２が含まれる。これらのブロックコポリマーは、接着剤に対して約５重量％から約５０重量％、好ましくは接着剤に対して約１０重量％から約５０重量％、さらに好ましくは接着剤に対して約１０重量％から約４０重量％で使用することができる。
【００１７】
好ましくは、全ての熱可塑性成分を溶融させ、ブレンドして、熱可塑性構成材料を初めに調製することにより、本発明の組成物を製造することができる。熱可塑性組成物をペレット化するか、ピロー形にするか、後続の再溶融および施与のために金型またはドラムなどにキャスティングすることができる。もしくは、全ての成分を同時に、適切な速度で押出機に供給することができる。本発明の接着剤で使用するために好ましい粘着性樹脂は、約１２０℃を上回る、好ましくは１２５℃を上回る軟化点を有し、この際、通常の多くの使用可能な材料は、約１２７℃から約１４５℃の範囲の軟化点を有する。粘着性樹脂の好ましい群には、非常に色が薄く、芳香族改質されている脂環式炭化水素樹脂である石油炭化水素樹脂が含まれる。これらの材料は往々にして、熱安定性を改善するために水素化されており、通常は、脂肪族材料を第一重合させて、非晶質ポリマー組成物にし、これを次いで、芳香族成分で後改質、例えば、水素化などして、本発明の接着剤材料中で特に有効な高融点の粘着性材料を生じさせることにより製造することができる。本発明のポリマーまたはポリマーブレンドを、粘着性樹脂の約３０から８０重量％、往々にして粘着性樹脂の４５から７５重量％、本発明の多くの実施形態では粘着性樹脂の約５０から６５重量％の範囲の量の粘着剤と混合する。このような組成物では、ＥＶＡポリマーは通常、ポリマーまたはポリマーブレンドの約４０重量％を上回る量で存在する。通常、本発明の接着剤では、ポリマーまたはポリマーブレンドと粘着性樹脂との重量比は、約１：１を上回り、接着剤軟化点は通常、約７０から８２℃（華氏約１６０から約１８０度）または約７４から７７℃（華氏約１６５から１７０度）である。本発明の実施形態では、ポリマーまたはポリマーブレンドを往々にして、約４２から７０重量％の量で使用し、通常のおむつまたは生理用ナプキンでは、これを往々にして、接着剤材料の約４５から約６５重量％の範囲の量で使用する。
【００１８】
本発明の組成物を、スロットコーティング、スパイラル噴霧、スクリーン印刷、フォーミング、彫刻ロールなどのホットメルト施与技術またはメルトブローン接着剤施与技術により施与することができる。この方法で施与する場合には、本発明の熱可塑性組成物は、少なくとも１つの支持体上のコーティング、線維、不織布またはフィルム層として、または物品の一部として存在してよい。本発明の使い捨て物品の１実施形態は通常は少なくとも、接着剤材料からなる結合層を有する不織布または織布と組み合わされた少なくとも１枚のフィルムを含む。結合層は通常、接着剤組成物の均一な層、スパイラルスプレーまたは吹き付けまたは細線施与を含む。フィルムおよび布と組み合わされる接着剤の量は、細線施与では約１から３ミリグラム／インチを、さらにスパイラルスプレー施与では１から８ミリグラム／平方インチを有する。材料を接着剤溶融塗布温度にして、フィルムと布とを有効に結合させることにより、接着剤を通常、フィルムまたは布と組み合わせる。
【００１９】
エチレン酢酸ビニルコポリマー
好ましいＥＶＡは、高流動性の酢酸ビニル１８〜２５重量％のコポリマーである。
【００２０】
【表１】
2007525562.tif 000002
【００２１】
【表２】
2007525562.tif 000003
【００２２】
エチレン酢酸ビニルコポリマー
他の好ましいＥＶＡは、酢酸ビニル２７．５重量％のコポリマーである。
【００２３】
【表３】
2007525562.tif 000004
【００２４】
【表４】
2007525562.tif 000005
【００２５】
好ましいＥｓｃｏｒｅｚ５６００系
石油炭化水素樹脂
ＥＳＣＯＲＥＺ５６００系樹脂は、非常に淡い色の芳香族改質された脂環式炭化水素樹脂である。
【００２６】
【表５】
2007525562.tif 000006
【００２７】
【表６】
2007525562.tif 000007
【００２８】
（本発明の詳細な検討）
本発明の物品は少なくとも、支持体に接着剤により結合しているフィルム層または透過層を有する。透過層は、セルロースティッシュ、織布または不織布もしくは他の薄いか、柔軟か、多孔性か、濡れてもよいシート様材料を含む。このティッシュ層はよく知られており、通常は、高多孔性または透過性の緩く形成されたセルロースシートである。布層は、親水性または疎水性線維成分から製造されていてよい流体透過性の柔軟な材料から成る。この布を含む織布および不織布ウェブは、天然または合成繊維もしくはこれらの混合物を含んでよい。織布および不織布材料はよく知られており、その構成方法は、長年にわたって実施されている。織布は通常、線維の格子メッシュを生じて層を形成する織機で製造される。不織布は、機械的、化学的に、または熱により形成されるウェブを生じさせるためのカーディングプロセス、エアレイングプロセスまたはスパンボンドプロセスでのドライレイドまたはウェットレイド方法を介して製造することができる。本発明の成形材料および物品で使用するための布層は通常、平方ヤード当たり約１０から２５、好ましくは１４から１８グラムの範囲の秤量、機械方向で１ｃｍ２当たり少なくとも８００グラムおよび交差機械方向で１ｃｍ２当たり少なくとも２００グラムの最小乾燥引張強さを有する。布トップシートを形成する際に通常使用される合成材料には、レーヨン、ポリエステル、ポリプロピレン、ポリエチレン、ナイロンなどが含まれる。
【００２９】
本発明の使い捨て物品を製造する際に、ティッシュ、織布または不織布と組み合わせて使用することができる支持体材料は、フィルム、シート、弾性材料、吸収材、セルロースフラッフ（ｆｌｕｆｆ）たはフィル、他のティッシュ、織布または不織布などを含む、使い捨て物品を製造する際に使用される通常の支持体を含む。
【００３０】
本発明の接着剤を使用して、吸収層を他の支持体に接着させることができる。このような吸収層は、セルロースパルプまたはフラッフを含んでもよい。このようなフラッフ層を往々にして、ティッシュ内に形成するか、ラッピングして、低い固有結合性を有するフラッフに機械的結合性を与える。フラッフは通常、セルロース線維の形成を介して製造される。しかしながら、他の材料を使用して、高い吸収フラッフまたはパルプ層を生じさせることもできる。
【００３１】
本発明の使い捨て物品を製造する際に、弾性バンドまたは要素を使用することもできる。
【００３２】
本発明で使用されるフィルムまたはシート様層は、柔軟なシート様またはフィルム支持体を含む。このようなフィルムは通常、熱可塑性樹脂から製造され、約０．５から２．０ｍｉｌの厚さを有する薄層の形態を取る。このようなフィルムは、ポリエチレン、ポリプロピレン、エチレン−プロピレンコポリマー、エチレンアクリル酸コポリマー、エチレン酢酸ビニルコポリマー、ポリ塩化ビニルポリマー、ポリ塩化ビニリデンポリマー、ポリエステルポリマーなどを含む。このようなフィルムは、多孔性または無孔性であってよい。本発明の複合品で使用される前記の材料に加えて、さらなる吸収性、指示説明および心地よい外観または臭気をもたらす他のラッピング材料、脱臭剤、香料、染料および装飾的アップリケを含む、様々な材料を使用することができる。
【００３３】
より詳細には、多孔性層と支持体を付着させることにより、使い捨ておむつ、失禁用器具またはおむつ、生理用ナプキンおよび使い捨てベッドパッドを含む使い捨て物品を製造する際に、本発明の接着剤を使用することができる。記載に値する組み立て操作には、多孔性不織布層とバックシートとを接着させること、ティッシュ層と吸収核とを接着させることが含まれる。
【００３４】
使い捨て物品のための吸収材を製造する際には、緩く重ねられた吸収材料のフラッフまたはバット（ｂａｔｔ）をティッシュオーバーラップ内にラッピングすることが一般的である。このような製造では、吹きつけ接着剤がオーバーラップ部分に施与されると、接着剤がオーバーラップ部を貫通して、下に位置するフラッフまたはバットと接触するようなオーバーラップの形態で、ティッシュが吸収材料を取り囲んでいる。ティッシュおよび吸収材料と接触している吹きつけ接着剤は、ティッシュラッピングを保持し、下に位置するフラッフまたは吸収バット材料に機械的支持および結合性を与える強力な機械的結合をもたらす。本発明の製造技術を使用すると、ティッシュ被覆されている吸収材料は、接着剤およびティッシュ構造からかなりの機械的結合性を得る。使用の間、このティッシュおよび接着剤は、フラッフまたはバットを決まった位置に維持し、吸収材が動いて、吸収材料が吸収用物品の小断片へと不適切に分離することを防ぐ。このような機械的結合性により、吸収材料が、決まった位置に留まり、吸収性および保護をもたらすことが保証される。
【００３５】
複合品を製造する際には、流体透過性の布トップシートをフィルムバックシートに接着させる。吸収層は、布層とバックシートとの間に導入することができる。通常、布層と接触した流体は、布層を通過して、吸収され、吸収層に保持される。吸収核は通常、高多孔性で、高吸収性の緩く接触しているフラッフを含み、これは、ティッシュ被覆材内にラッピングされているか、包まれている。吸収フラッフは通常、低い機械的結合性を有する。いったんフラッフに接着されると、ティッシュラップまたは被覆材は吸収層に、かなりの寸法結合性を与え、吸収材料が、おむつの不適切な部分に移動したり、集まったりすることを防ぐ。ティッシュラップにより、吸収材料が、バックシートおよび布層によって生じたエンベロープ内に平らに分布し続けることが保証される。製造されたおむつまたはおむつの構成部品は、安心感を着用者に与えるために接着剤により結合されている弾性バンドまたはセグメントを有してもよい。このような弾性バンドは、使い捨て物品のウエストおよび足部開口部で心地よいフィット感をもたらす。本発明の接着剤組成物を使用すると、フィルム材料の表面の間に、開口フィルムと非開口フィルムとの間に、ティッシュと不織布または織布層との間に、吸収フラッフとティッシュオーバーラップとの間に、弾性バンドまたは要素と使い捨ておむつの構造構成部品との間に結合を形成することができる。
【００３６】
本発明の使い捨て物品を調製するための構成方法では、接着剤を通常は、高温（通常は華氏約２５０度を上回り、通常は華氏２７５から４００度の範囲）で接着剤を輸送するスプレーヘッドから施与する。スプレーヘッドは、約０．０１から約０．０４インチの範囲である開口部を有する。通常の接着剤スプレー装置の操作条件下では、噴霧される接着剤線維の直径は、操作条件に応じて、開口部のサイズから約０．００１インチの範囲であってよい。所望の最終用途および最終結合強度に応じて、１平方インチ当たり０．５ミリグラムから１平方インチ当たり１０ミリグラムの範囲の施与量で、接着剤を使用することができる。好ましくは、本発明の接着剤の独特な特性により、１平方インチ当たり約０．５ミリグラムから１平方インチ当たり５ミリグラムの施与量で、接着剤を使用することもできる。最も好ましくは、使い捨ておむつ構成では、１平方インチ当たり約１から約４ミリグラムの施与量で、本発明の接着剤を使用する。
【００３７】
本発明の接着剤を使用して使い捨て物品を製造する場合、２種類の施与方法が好ましい。１種の操作方法は、ティッシュ、織布または不織布ウェブなどの布もしくは接着剤に対して透過性を有する他の材料の上に、接着剤を噴霧することを必要とする。このような吹き付け接着剤は、透過性組織、不織または織布線維を透過して、シートを接着剤に埋め込み、吸収層、バック層またはフィルムなどの支持体に接着させる。もしくは、本発明の接着剤を、バックシートまたはフィルムに直接施与して、ティッシュ、織布または不織布または他の材料を、フィルム上の接着剤に施与することもできる。接着剤は、布の孔または開口部に浸透して、機械的な結合をもたらすために十分な流動性を保持する。ティッシュフラッフ吸収核を製造する際には、フラッフを通常は、ティッシュでラッピングする。このティッシュ層は、フラッフを囲んでラッピングしていてもよいし、重なっていてもよい。次いで、接着剤を、ティッシュ外側ラップの重なり部分に噴霧すると、これは、ラッピングを透過して、ティッシュとフラッフとを付着させて、フラッフが、寸法安定性を外側ラッピングへの付着性から得ることを保証する。
【００３８】
より詳細には、噴霧し、冷却した後にも、多孔性層を透過するための十分な流動性を保持する独特な特性を有する有効な接着剤を生じさせるために、本発明のスプレー可能なホットメルト接着剤組成物は通常、有効量の塩基および有効量の付着付与剤を含有する。
【００３９】
【表７】
2007525562.tif 000008
【００４０】
【表８】
2007525562.tif 000009
【００４１】
【表９】
2007525562.tif 000010
【００４２】
本発明のホットメルト接着剤を、一般的なホットメルト製造装置で製造する。本発明のホットメルト接着剤を製造する際、ＥＶＡコポリマーを通常、粘着付与剤または可塑剤材料もしくはこれらの混合物を含む溶融物に加える。このような付加により、ＥＶＡコポリマーをなめらかで均一な混合物にブレンドすることが容易になる。このような製造レジームでは、粘着付与剤または可塑剤もしくはそれらの一部を、不活性雰囲気下に製造装置に加え、加熱し、溶融するまで攪拌する。次いで、適当な期間内に混合物が均一で滑かなブレンドを形成するような速度で、ＥＶＡコポリマーを溶融物に加える。ブロックコポリマーを加える前に、またはそれと共に、またはその後に、接着剤を製造する際に使用される抗酸化材料を溶融物に加えることができる。コポリマーと接着剤成分とのなめらかなブレンドが生じたら、ホットメルト接着剤の成分の残りを簡便な速度で加えることができる。全ての接着剤成分の均一なブレンドが生じたら、接着剤を取り出し、ドラム、ブロック、ピロー、ペレット、顆粒を含む簡便な形態にパッケージングする。
【００４３】
次の実施例で、本発明の接着剤の製造に関する付加的な情報を提供するが、これは、最良の方法を含んでいる。標準的な実験室ブレンド手順に従い、次の組成物をブレンドして、ホットメルト接着剤にした。
【実施例】
【００４４】
（実施例１〜１３）
下記の表は、これらの製品で生じたデータのまとめである。ライトニングミキサー（lightning mixer）中、華氏３００度で溶融物をブレンドすることにより、それぞれ約２０００ｇバッチを製造した。ブルックフィールドサーモセル（Ｔｈｅｒｍｏｓｅｌ）粘度およびメトラー（Ｍｅｔｔｌｅｒ）軟化点を測定した。Ｎｏｒｄｓｏｎらせんスプレーヘッドを使用して、ポリエチレンおよび不織フィルムを積層させた。スパイラルスプレーと細線パターンの両方を使用した。不織／ポリエチレン積層体を、初期Ｔピール接着に関して試験した。
【００４５】
最良の製品は最大の当初らせんスプレー値を、加齢らせんスプレー値の最小の低減と共に示した。最良の製品は、２５〜３０％の粘着性樹脂および主に酢酸ビニル２０％からなるＥＶＡを伴うものであるようである。２８％ビニル酢酸ＥＶＡからもっぱら製造された製品は、軟化する傾向があり、付着問題を示すことがある。より低い酢酸ビニルＥＶＡは、さらに結晶性で、付着性である。
【００４６】
【表１０】
2007525562.tif 000011
【００４７】
（実施例１４〜１９）
下記の表は、エチレンオレフィン製品で生じたデータのまとめである。ライトニングミキサー中、華氏３００度で溶融物をブレンドすることにより、それぞれ約２０００ｇバッチを製造した。ブルックフィールドサーモセル粘度およびメトラー軟化点を測定した。Ｎｏｒｄｓｏｎらせんスプレーヘッドを使用して、ポリエチレンおよび不織フィルムを積層させた。スパイラルスプレーと細線パターンの両方を使用した。不織／ポリエチレン積層体を、華氏１２０度で初期Ｔピール付着に関して試験した。
【００４８】
【表１１】
2007525562.tif 000012
【００４９】
エチレン／オクテンポリマーは、１０００ＭＩエチレンオクテン（約０．８６０から０．８９０の密度）ポリマーである。実施例１７のピール値は、市場で市販されている最良のＳＢＣ（ＰＳＡ）ベースの製品で得られる値と同等である。実施例１４および１６で同様の品質が得られた。ライトニングミキサー中、華氏３００度で溶融物をブレンドすることにより、実施例１７および１８を２０００ｇバッチで調製した。ＡＢＡ１は、ＳＥＰＳ  Ｋｒａｔｏｎ  Ｇ１６５２であり、ＡＢＡ２はＳＥＥＰＳ  Ｓｅｐｔｏｎ  ４０３３である
【００５０】
前記の明細書、実施例およびデータは、本発明の組成物の製造および使用の完全な記載を提示している。本発明の意図および範囲を逸脱することなく、本発明の多くの実施形態を成すことができるので、本発明は、添付の請求項に帰する。
【国際調査報告】
2007525562.tif 000013